(57)【要約】【課題】  本発明の目的は、ポリエステル系繊維と全芳香族ポリアミド繊維の複合体において、耐切創性、プリーツ性、防しわ性などの形態保持性に優れ、かつ、耐熱作業服や消防服等に求められる高度な難燃性をを有した難燃性繊維複合体を提供することにある。【解決手段】  シリコーン系化合物を含有したポリエステル系繊維と全芳香族ポリアミド系繊維から構成される難燃性繊維複合体により解決される。【選択図】なし【特許請求の範囲】
【請求項１】
シリコーン系化合物を含有したポリエステル系繊維と全芳香族ポリアミド系繊維から構成される難燃性繊維複合体。
【請求項２】
ポリエステル系繊維の割合が１０〜４０重量％であることを特徴とする請求項１に記載の難燃性繊維複合体。
【請求項３】
シリコーン系化合物が、構成するモノマー単位においてＲＳｉＯ１．５（Ｒ：水素または有機基）単位が５０ｍｏｌ％以上１００ｍｏｌ％以下である有機化シリコーンレジンであり、有機基Rがフェニル基を含むことを特徴とする請求項１または２に記載の難燃性繊維複合体。
【請求項４】
ポリエステル系繊維にイミド構造を有する化合物を含有することを特徴とする請求項１〜３のいずれか１項に記載の難燃性繊維複合体。
【請求項５】
イミド構造を有する化合物のガラス転移温度が、１３０℃以上３００℃以下のポリマーであることを特徴とする請求項４に記載の難燃性繊維複合体。
【請求項６】
イミド構造を有する化合物が、ポリエーテルイミドであることを特徴とする請求項４または５に記載の難燃性繊維複合体。
【発明の詳細な説明】
【技術分野】
【０００１】
本発明は、シリコーン系化合物を含有したポリエステル系繊維と全芳香族ポリアミド系繊維から構成される難燃性繊維複合体に関するものである。詳細には、耐切創性、プリーツ性、防しわ性などの形態保持性に優れ、かつ、高度な難燃性に優れた難燃性繊維複合体に関するものである。
【背景技術】
【０００２】
近年では、作業効率化、高速化、省力化が進み、労働、交通災害の危険性が高くなり、人命尊重の観点から安全性向上が強く望まれている。一方スポーツにおいても多岐に渡り参加人数も増え活発になり、スノーボード、フィッシング、登山などのアウトドアスポーツへの参加人口の伸びが著しく、それにともないスポーツ衣料素材も従来以上に耐久性、機能性が要求されるようになり、特に、耐切創性、耐熱性などの機能性に優れ、プリーツ性、防しわ性、形態保持性などの審美性の優れたものが望まれている。また溶接や製鉄工場などで用いる耐熱作業服や消防服等においても高度の耐熱性が要求されている。
【０００３】
これに対して、耐切創性に優れ、耐熱性が高く、耐薬品性、糸強度が高い全芳香族ポリアミド繊維が幅広く用いられるている。例えばパラ系アラミド繊維１００％のフィラメント糸や紡績糸を部分的に用いて交織したものが提案されている（特許文献１〜３）。
【０００４】
これらはいずれも引裂抵抗性、耐切創性は向上するが、パラ系アラミド繊維は本質的に耐熱性繊維であるがため熱セット性が乏しく、縫製された衣服の仕立て栄え、着用中のプリーツの消去としわの発生という形態保持性が劣る欠点がある。
【０００５】
これら欠点を解決するものとして、パラ系アラミド繊維とポリエステル繊維の複合紡績糸とする方法が提案されている（特許文献４〜６）。
【０００６】
これらはいずれも、縫製された衣服の仕立て栄え、着用中のプリーツの消去としわの発生という形態保持性が劣るという欠点については解決されるものの、燃焼しやすいポリエステル繊維を含有するため、耐熱作業服や消防服等に求められる高度の耐熱性、防炎性が低下してしまうという問題がある。
【０００７】
これらの問題を解決するものとして、従来の難燃ポリエステル繊維であるリン化合物を共重合した難燃ポリエステル繊維との複合体が考えられるが、リン化合物を共重合した難燃ポリエステルは、接炎による粘度低下により炎が速やかに離れるドリップ型と呼ばれる難燃挙動であり、芳香族ポリアミド繊維との複合体では芳香族ポリアミド繊維がドリップの挙動を阻害するため難燃性は発現しない。また、リンの共重合率を高くすることで自己消化性を発現することができるが、共重合率を高くしたポリエステル繊維は形態保持性が劣るものであり、芳香族ポリアミド繊維の形態保持性を改善することはできない。
【０００８】
ノンドリップ型の難燃ポリエステル繊維として、シリコーン化合物含有したポリエステル繊維が提案されている（特許文献７）。しかし、このポリエステル繊維は難燃性能がやや低く、難燃剤や炭化剤を後加工する必要があるため、布帛の風合が低下するという問題があった。
【０００９】
このほか、全芳香族ポリアミド原料自体のコストが高いものであり、従って、全芳香族ポリアミド繊維にはポリエステルなどの他の繊維と比較してコスト的に高いレベルであることも障害となっている。
【特許文献１】実公平１−３６６００号公報（請求項２）
【特許文献２】特開昭５９−２０６５２公報（請求項８）
【特許文献３】特開平２−２９２０３６号公報（請求項１）
【特許文献４】特開平３−８３０号公報（請求項１）
【特許文献５】特開平６−２２０７３０号公報（請求項１）
【特許文献６】特開２０００−２５６９２７号公報（請求項１）
【特許文献７】特開２００５−２６４４１７号公報（請求項４）
【発明の開示】
【発明が解決しようとする課題】
【００１０】
本発明は、ポリエステル系繊維と全芳香族ポリアミド繊維の繊維複合体において、耐切創性、プリーツ性、防しわ性などの形態保持性に優れ、かつ、耐熱作業服や消防服等に求められる高度な難燃性をを有した難燃性繊維複合体を提供することを目的とするものである。
【課題を解決するための手段】
【００１１】
本発明はかかる目的を達成するために以下の構成を有する。即ち、本発明の難燃性繊維複合体は、
（１）シリコーン系化合物を含有したポリエステル系繊維と全芳香族ポリアミド系繊維から構成される難燃性繊維複合体
（２）ポリエステル系繊維の割合が１０〜４０重量％であることを特徴とする（１）に記載の難燃性繊維複合体
（３）シリコーン系化合物が、構成するモノマー単位において、ＲＳｉＯ１．５（Ｒ：水素または有機基）単位が５０ｍｏｌ％以上１００ｍｏｌ％以下である有機化シリコーンレジンであり、有機基Rがフェニル基を含むことを特徴とする（１）または（２）に記載の難燃性繊維複合体
（４）ポリエステル系繊維に更にイミド構造を有する化合物を含有することを特徴とする（１）〜（３）のいずれか１項に記載の難燃性繊維複合体
（５）イミド構造を有する化合物のガラス転移温度が、１３０℃以上３００℃以下のポリマーであることを特徴とする（４）に記載の難燃性繊維複合体
（６）イミド構造を有する化合物が、ポリエーテルイミドであることを特徴とする（４）または（５）に記載の難燃性繊維複合体
である。
【発明の効果】
【００１２】
本発明によれば、ポリエステル系繊維と全芳香族ポリアミド繊維の複合体において、耐切創性、プリーツ性、防しわ性などの形態保持性に優れ、かつ、耐熱作業服や消防服等に求められる高度の難燃性を有した難燃性繊維複合体を得ることができる。
【発明を実施するための最良の形態】
【００１３】
以下、本発明の難燃性繊維複合体の最良の形態について詳細に説明する。
【００１４】
本発明の難燃性繊維複合体はシリコーン系化合物を含有したポリエステル系繊維と全芳香族ポリアミド系繊維から構成されることを特徴としている。
【００１５】
本発明におけるポリエステル系繊維を構成するポリエステル組成物は、ジカルボン酸またはそのエステル形成性誘導体及びジオールまたはそのエステル形成性誘導体から合成されるポリエステル組成物であって、溶融紡糸により繊維化が可能なポリエステル組成物である。
【００１６】
このようなポリエステルとして具体的には、例えばポリエチレンテレフタレート、ポリトリメチレンテレフタレート、ポリテトラメチレンテレフタレート、ポリシクロヘキシレンジメチレンテレフタレート、ポリエチレン−２，６−ナフタレンジカルボキシレート、ポリエチレン−１，２−ビス（２−クロロフェノキシ）エタン−４，４’−ジカルボキシレート、ポリ−Ｌ−乳酸、ポリ−Ｄ−乳酸等が挙げられる。本発明は、なかでも最も汎用的に用いられているポリエチレンテレフタレートまたは主としてエチレンテレフタレート単位を含むポリエステル共重合体において好適である。
【００１７】
また、これらのポリエステルには、共重合成分としてアジピン酸、イソフタル酸、セバシン酸、フタル酸、ナフタレンジカルボン酸、４，４’−ジフェニルジカルボン酸、シクロヘキサンジカルボン酸等のジカルボン酸及びそのエステル形成性誘導体、ジエチレングリコール、ポリエチレングリコール、ヘキサメチレングリコール、ネオペンチルグリコール、ポリプロピレングリコール、シクロヘキサンジメタノール等のジオキシ化合物、ｐ−（β−オキシエトキシ）安息香酸等のオキシカルボン酸及びそのエステル形成物誘導体等が共重合されていてもよい。
【００１８】
ポリエステル系繊維は、糸形状物や帯形状物、繊維断面形状は丸型、異形（三角、四角、多角、扁平、中空断面など）を問わない。また、２種類または２種類以上のポリエステル組成物を組み合わせた複合繊維でも構わない。複合繊維としてはサイドバイサイド型、芯鞘型等を問わないが、シリコーン系化合物を含有したポリエステルを少なくとも１種含まれることが必要である。
【００１９】
本発明で用いられるシリコーン系化合物とは有機ケイ素化合物のことであり、シロキサン結合とケイ素原子に直接結合する有機基を同一分子内に有している化合物のことである。シリコーン化合物としては、１官能性のＲ３ＳｉＯ０．５（Ｍ単位）、２官能性のＲ２ＳｉＯ１．０（Ｄ単位）、３官能性のＲＳｉＯ１．５（Ｔ単位）、４官能性のＳｉＯ２．０（Ｑ単位）で示される単位のいずれかから構成されるものである。具体的には、シリコーンオイル、シリコーンレジン、シリコーンゴム、シランカップリング剤およびシリコーンパウダーなどの形態が考えられるが、シロキサン結合とケイ素原子に直接結合する有機基を同一分子内有している化合物であればこの限りではない。これらのシリコーン系化合物は単独もしくは複数で用いることができる。
【００２０】
本発明のシリコーン系化合物は、構成するモノマー単位においてＲＳｉＯ１．５（Ｒ：水素または有機基）単位が５０ｍｏｌ％以上１００ｍｏｌ％以下で、有機基Ｒにフェニル基を含む有機化シリコーンレジンであることが好ましい。ＲＳｉＯ１．５（Ｒ：水素または有機基）単位を含むシリコーンレジンをポリエステルに含有させることによって、燃焼時に何らかの作用により炭化物の形成性を向上させることで、形状変化を抑制しノンドリップ型になると推測される。更に、炭化物が燃焼性分解ガスの発生を抑制するため、難燃性も向上すると考えられる。ＲＳｉＯ１．５（Ｒ：水素または有機基）単位がシリコーンレジン中の５０ｍｏｌ％以上含まれることにより、シリコーンレジンの耐熱性が向上し、ポリエステルへ含有させることでポリエステルの燃焼時のノンドリップ性が向上する。また、シリコーンレジンを構成するＲＳｉＯ１．５単位の有機基Ｒにフェニル基を含むことにより、シリコーンレジンの耐熱性が向上し、ポリエステルへの分散性が向上することから好ましい。
【００２１】
本発明のシリコーンレジンの重量平均分子量は２００００以下であるとポリエステルへの分散性が向上することから好ましい。
【００２２】
ポリエステル系繊維に含まれるシリコーン系化合物の含有量は、本発明の基本性能を発現するのに必要な糸強度と本発明における効果・作用がともに具備できるに有効な含有量であればよい。繊維物性の観点から０．５重量％以上３０重量％以下が好ましい。０．５重量％以上とすることで炭化物の形成が促進されノンドリップ型となりやすい傾向であり好ましい。また、３０重量％以下とすることでポリマー中での分散性が良好となる傾向であり、糸強度が十分に発現され、ひいては繊維複合体の強度が低下しないため好ましい。
【００２３】
ポリエステル系繊維は、シリコーン系化合物のほかに更にイミド構造を有する化合物を含有することが好ましい。イミド構造を有する化合物とは、分子構造中に−ＣＯ−ＮＲ−ＣＯ−（Ｒ：有機基）の構造を有する化合物のことをいう。ここでいう有機基は、Ｃ１〜Ｃ１２のアルキル基、アルケン基、芳香族（ベンゼン環、縮合ベンゼン環、非ベンゼン型芳香環）のことをいう。
【００２４】
このようなイミド構造を有する化合物として、具体的には、フェニルフタルイミド、シクロヘキサン−１，２−ジカルボキシイミド、シクロヘキサ−３−エン−１，２−ジカルボキシイミド等の環式のジアシルアミン、アセチル(ベンゾイル)アザン、ビス(シクロヘキサンカルボニル)アザン、ジアセチル(シクロペンチル)アザン、アセチル(ベンゾイル)(３−クロロプロパノイル)アザン等の非環式のジアシルアミン、ポリイミド、ポリアミドイミド、ポリエーテルイミド等のイミド系ポリマーが挙げられるが分子内構造中にイミド構造有する化合物であればこの限りではない。
【００２５】
イミド構造を有する化合物は加工性の観点から、熱可塑性を有するポリマーであることが好ましい。すなわち、ガラス転移温度が１３０℃以上３００℃以下のイミド系ポリマーが好ましく、具体的には、ポリイミド、ポリアミドイミド、ポリエーテルイミド等のイミド系ポリマーが挙げられ、なかでも加工性の観点から、ポリエーテルイミドが好ましい。
【００２６】
ポリエステル系繊維に含まれるイミド構造を有する化合物の含有量は、本発明の基本性能を発現するのに必要な糸強度と本発明における効果・作用がともに具備できるに有効な含有量であればよい。繊維物性の観点から０．５重量％以上５０重量％以下が好ましい。０．５重量％以上とすることで炭化物の形成が促進されノンドリップ型となりやすい傾向であり好ましい。また、５０重量％以下とすることでポリマー中での分散性が良好となる傾向であり、糸強度が十分に発現され繊維複合体の強度が低下しない傾向にあり、また、ポリエステル系繊維の形態保持性能が十分に発現できるため好ましい。
【００２７】
本発明の全芳香族ポリアミド繊維は、パラ系アラミド繊維、メタ系アラミド繊維であることが好ましく、両繊維を任意の割合で混紡、混繊した糸であってもよく、あるいは各々１００％でも要求される防護被服特性により選定するのがよい。また、上記パラ系アラミド繊維として、例えばポリパラフェニレンテレフタルアミド繊維やコポリパラフェニレン−３，４’−オキシジフェニレンテレフタルアミド繊維が挙げられる。また、上記メタ系アラミド繊維として、例えばポリメタフェニレンイソフタルアミド繊維が挙げられる。
【００２８】
本発明は、ポリエステル系繊維と全芳香族ポリアミド系繊維との繊維複合体とすることで難燃性が著しく向上すること見出したものである。ポリエステル系繊維はノンドリップ性能、難燃性は高いものの、まだ十分なノンドリップ性、難燃性とは云いがたい。しかしながら、全芳香族ポリアミド系繊維と繊維複合体を形成することにより、全芳香族ポリアミド繊維が支持体となるためノンドリップ性が向上し、且つ、ポリエステル系繊維の難燃性が向上する。難燃性が向上する原因は明らかではないが、全芳香族ポリアミド繊維に含有する窒素成分が接炎時に不燃性ガスを生成し酸素を遮断するためポリエステル系繊維の燃焼性を抑制したと考えられる。
【００２９】
難燃性繊維複合体は、混繊糸、混紡糸などの糸形状物、織物、編物、不織布などの布帛形状物、綿形状物など挙げられる。
【００３０】
糸形状物の複合体の場合、上記ポリエステル系繊維および全芳香族ポリアミド系繊維の形態は短繊維、長繊維または短繊維と長繊維の混合体であっても構わない。
【００３１】
織物の場合、糸形状の複合体で構成された織物のほかに、経糸に上記ポリエステル系繊維、緯糸に全芳香族ポリアミド系繊維とした織物、又は経糸に全芳香族ポリアミド系繊維、緯糸に上記ポリエステル系繊維とした織物であってもよい。
【００３２】
ポリエステル系繊維と全芳香族ポリアミド系繊維の混合比率は、複合体に占めるポリエステル系繊維の割合が１０重量％以上４０重量％以下であることが好ましい。ポリエステル系繊維が１０重量％以上であることでポリエステル繊維の特徴である熱セット性、形態保持性を付与されやすく好ましい。また、ポリエステル系繊維の割合が４０重量％以下であると耐切創性、耐熱性など、全芳香族ポリアミド繊維の優れた高性能を十分に発揮することができることから好ましい。
【００３３】
本発明の難燃性繊維複合体にはヒンダートフェノール系、アミン系、ホスファイト系、チオエステル系などの酸化防止剤、ベンゾトリアゾール系、ベンゾフェノン系、シアノアクリレート系などの紫外線吸収剤、赤外線吸収剤、シアニン系、スチルベン系、フタロシアニン系、アンスラキノン系、ペリノン系、キナクリドン系の有機顔料、無機顔料、蛍光増白剤、炭酸カルシウム、シリカ、酸化チタン等の粒子、抗菌剤、静電剤などの添加剤が含有されていても良い。また、本発明の難燃性繊維複合体はさまざまな後加工をすることもできる。
【００３４】
以上のことから、本発明の難燃性繊維複合体は、難燃素材として、産業用途、インテリア、高度の耐熱性、防炎性が要求される耐熱作業着や消防服などの用途に好適に用いることができる。
【実施例】
【００３５】
以下、実施例を用いて本発明を更に具体的に説明する。実施例における各測定および評価は次の通りに行った。
＜プリーツ特性＞
編物のタテ方向に長さ２５ｃｍの試料を切り取り、長さ方向５ｃｍ間隔で印をつけ（４箇所）中央部の１５ｃｍを折り込み、５ｃｍの長さで試料が３重になるように折り、通常のプレス機でプレス温度１４０℃、プレス圧力０．５ｋｇ／ｃｍ２で１０秒間プレスしたのちバキューム処理を１０分間行い試料を冷却する。プリーツ性（プリーツのつき方）は肉眼で級判定した。判定基準を下記する。（５級：非常にシャープなプリーツ、４級：シャープなプリーツ、３級：プリーツがある、２級：プリーツが少しある、１級：プリーツがほとんどない）
＜プリーツ保持性＞
プリーツ性を評価した試料を用いＪＩＳ  Ｌ０２１７(1995)−１０３法にもとづき洗濯後試料のプリーツ性を評価した、結果をプリーツ保持性として級判定した。
【００３６】
本条件で評価した洗濯前の試験試料は全て５級であった。
＜燃焼性評価＞
ＪＩＳ  Ｌ１０９１(1992)  Ａ−４法に準じ接炎時・接炎後のドリップの有無、接炎後の自己消火性の有無を評価した。
・ドリップなし：○
あり：×
・自己消火性：○（着火せず）
△（自己消火するまでの時間：０〜３秒未満）
×（自己消火するまでの時間：３秒以上）
＜シリコーン系化合物の調整＞
各実施例記載のシリコーン系化合物の調整方法は下記の通り行った。
Ａ．シリコーン単位のＭ、Ｄ、Ｔ、Ｑ単位の割合の調整
Ｒ３ＳｉＯＣｌ（Ｍ単位に相当）、Ｒ２ＳｉＯＣｌ２（Ｄ単位に相当）、ＲＳｉＯＣｌ３（Ｔ単位に相当）、ＳｉＯＣｌ４（Ｑ単位に相当）を所望のモル比にて縮合し、Ｍ、Ｄ、Ｔ、Ｑ単位の割合が異なるシリコーン系化合物を製造した。
【００３７】
更に、分子量を大きくするため、２Ｔｏｒｒ、１８０℃で所定の時間脱水縮合し目的の重合度のシリコーン系化合物を得た。
Ｂ．フェニル基、メチル基の割合
前記したＲ部分を各々フェニル基、メチル基で置換し、モル比でフェニル基、メチル基の割合の異なるシリコーン系化合物を調整した。
Ｃ．シラノール基、フェニル基の含有量
シリコーン系化合物を縮合する際の反応時間を各々調整し、得られたシリコーン系化合物をＮＭＲによりシラノール基、フェニル基の比率を測定し、含有量を算出した。
Ｄ．分子量
シリコーン系化合物を縮合する際の反応時間を各々調整し、得られたシリコーン系化合物をゲル浸透クロマトグラフィー（ＧＰＣ）を用いて、重量平均分子量を測定した。
＜ポリエステル系繊維の製造方法＞
シリコーン系化合物、イミド構造を有した化合物および固有粘度０．６４のポリエチレンテレフタレートを混練温度３００℃で混練しシリコーン系化合物およびイミド構造を有する化合物を含有したポリエステル系チップを得た。このチップを１５０℃、１０時間、真空乾燥し、紡糸温度２９５℃、紡糸速度１２５０ｍ／分で紡糸を行い、延伸熱処理後、捲縮を付与し、単糸繊度１．２ｄｔｅｘ、繊維長３８ｍｍのシリコーン系化合物およびイミド構造を有する化合物を含有したポリエステル系繊維の短繊維を得た。
【００３８】
尚、実施例で用いたポリエステル系繊維Ａ、Ｂ、Ｃ、Ｄ、Ｅのシリコーン系化合物、イミド構造を有した化合物の種類と混合率を表１に示した。
【００３９】
【表１】
2008019519.tif 000002
【００４０】
実施例１
シリコーン系化合物としてＴ単位の分岐構造を有し、末端基が水酸基でありシリコーン系化合物の側鎖有機基に対応するフェニル基の含有量が１００ｍｏｌ％である重量平均分子量５０００のシリコーン系化合物（シリコーン化合物Ａ）、ポリエーテルイミド（ＧＥ社製）（以下、ＰＥＩと略す）（Ｔｇ＝２１６℃）および固有粘度０．６４のポリエチレンテレフタレート（以下、ＰＥＴと略す）をＰＥＴ：ＰＥＩ：シリコーン系化合物Ａ＝８２．５：２．５：１５で混練温度３００℃で混練しシリコーン系化合物およびＰＥＩを含有したポリエステル系チップを得た。このチップを１５０℃、１０時間、真空乾燥し、紡糸温度２９５℃、紡糸速度１２５０ｍ／分で紡糸を行い、延伸熱処理後、捲縮を付与し、単糸繊度１．２ｄｔｅｘ、繊維長３８ｍｍのシリコーン系化合物およびＰＥＩを含有したポリエステル系繊維の短繊維（ポリエステル系繊維Ａ）を得た。
【００４１】
次いで、得られたポリエステル系繊維１０重量％と単糸繊度１．３ｄｔｅｘ、繊維長３８ｍｍのパラ系アラミド（ポリ（ｐ−フェニレンテレフタルアミド））繊維９０重量％とを均一に混紡し繊維複合体を得た。
【００４２】
得られた繊維複合体を用いて平織物を作成した。織密度は経糸７８本／インチ、緯糸６５本／インチ、織幅９８ｃｍを作成後、プリーツ性、燃焼性を評価した。結果を表２に示した。
【００４３】
実施例２〜１５、比較例１
ポリエステル系繊維を表１に示したポリエステル系繊維に変更したこと、ポリエステル系繊維とパラ系アラミド繊維の比率を表２に示した比率に変更したこと以外は実施例１と同様にして行った。結果を表２に示した。
【００４４】
実施例１６
パラ系アラミド繊維をメタ系アラミド繊維に変更したこと以外は実施例１と同様にして行った。結果を表２に示した。
【００４５】
比較例２
ポリエステル系繊維Ａをシリコーン系化合物やイミド構造を有した化合物を含有していないポリエチレンテレフタレート繊維（ＰＥＴ繊維）に変更したこと以外は実施例１と同様にして行った。結果を表２に示した。
【００４６】
【表２】
2008019519.tif 000003
【００４７】
実施例１〜１６に示すとおり本願の請求の範囲内のものはプリーツ保持性がよく形態保持性が良好であり、且つＪＩＳ  Ｌ１０９１  Ａ−４法に準じた燃焼試験においても自己消化性、ドリップ性が良好である。
【００４８】
実施例６〜８に示したとおりイミド構造を有した化合物が含有しないものについては、自己消火性がやや低下するが高度な難燃性を有している。
【００４９】
しかしながら、比較例１に示すとおりアラミド繊維のみのものについては形態保持性に劣るものであった。また、比較例２に示したシリコーン系化合物が含まれていないポリエステル繊維をもちいた繊維複合体は自己消火性やドリップ性に劣るものであった。
【００５０】
即ち、本願の請求の範囲の中にあるものは形態保持性に優れ、難燃性、ドリップ性が良好である。しかしながら、本願の請求の範囲外のものについては形態保持性に劣ったり、または難燃性、ドリップ性に劣るものであった。